(57)【要約】【課題】無電解めっき処理により導電性に優れた結束バンドを安価に製造する。【解決手段】導電性結束バンドの製造方法は、ポリアミド系樹脂からなる結束バンドと、めっき触媒となる金属を含有する触媒成分を加圧二酸化炭素に溶解させた加圧流体とを接触させて、前記触媒成分を結束バンドの表面内部に浸透する浸透工程と、前記触媒成分を浸透させた結束バンドを、アルコールを含有するめっき液に浸漬して、前記結束バンドを無電解めっきする無電解めっき工程とを有する。【選択図】図１
2010280416.tif 000002
【特許請求の範囲】
【請求項１】
ポリアミド系樹脂からなる結束バンドと、めっき触媒となる金属を含有する触媒成分を加圧二酸化炭素に溶解させた加圧流体とを接触させて、前記触媒成分を結束バンドの表面内部に浸透させる浸透工程と、
前記触媒成分を浸透させた結束バンドを、アルコールを含有する無電解めっき液に浸漬して、前記結束バンドを無電解めっきする無電解めっき工程とを有する導電性結束バンドの製造方法。
【請求項２】
前記アルコールを含有する無電解めっき液は、少なくとも１，３−ブタンジオールを含む請求項１に記載の導電性結束バンドの製造方法。
【請求項３】
前記結束バンドは、ポリアミド系樹脂からなるシート材を切り出し加工もしくは打ち抜き加工することにより作製される請求項１または２に記載の導電性結束バンドの製造方法。
【発明の詳細な説明】
【技術分野】
【０００１】
本発明は、金属膜が表面に形成されたポリアミド系樹脂からなる導電性結束バンドの製造方法に関する。
【背景技術】
【０００２】
導電性結束バンドは、素材の帯電が少なく、それゆえ静電気防止効果に優れており、塵や粉塵の付着を防止することができる。そのため、このような導電性結束バンドは、例えば、医療機器や半導体製造装置などの配線結束の用途に使用されている。
【０００３】
従来、この種の導電性結束バンドを製造する方法としては、蒸着法やスパッタ法などで所定形状を有する結束バンドの表面に金属膜を形成するドライプロセスや、カーボンブラックなどの導電性材料を溶融樹脂に練り込み、これを所定形状に射出成形する成形法などが採用されている。こうしたドライプロセスでは、蒸着装置やスパッタ装置などが必要となり、また成形法では、溶融樹脂への導電性材料の練り込みのために溶融混練装置などが必要となるため、設備費用が嵩み、コスト高になる。そのため、安価に導電性結束バンドを製造する方法が望まれている。
【０００４】
一方、樹脂成形体の表面に金属膜を形成するウェットプロセスとして、無電解めっき法が知られている。この無電解めっき法は、無電解めっき液に被めっき物を浸漬することにより、連続してめっき膜を形成できるため、上記のようなドライプロセスなどと比べ安価に樹脂成形体に金属膜を形成することができる。従って、このような無電解めっき法を利用して結束バンドに金属膜を形成することにより、結束バンドに導電性を付与することが考えられる。
【０００５】
しかしながら、結束バンドを構成する樹脂材料としては、耐候性や強度などの機能性の確保のためポリアミド系樹脂が使用されていることから、無電解めっき法により結束バンド表面に金属膜を形成することが難しい。すなわち、無電解めっき法は、触媒的な化学反応を利用して金属イオンを還元することにより、被めっき物上に金属膜を形成する方法であるため、被めっき物それ自体が還元剤の還元作用に対して触媒活性を示す場合を除いて、触媒活性があるめっき触媒を被めっき物の表面内部に安定、且つ均一に付着させておくことが、最終的に得られるめっき膜の密着性を確保するために必要となる。そのため、被めっき物が樹脂成形体である場合、無電解めっき処理の前に六価クロム酸や過マンガン酸などの環境負荷の大きな酸化剤を含有するエッチング液を用いて樹脂成形体の表面を粗化するエッチング処理を行って、樹脂成形体の表面に凹凸を形成し、該凹凸に触媒核となるめっき触媒を付与している。従って、被めっき物である樹脂成形体には、このようなエッチング液により浸食される成分が必要であり、それゆえ無電解めっきが適用可能な樹脂成形体としては、ＡＢＳ系樹脂を含有する樹脂成形体に限定されている。これは、ＡＢＳ系樹脂がエッチング液に選択的に浸食されるブタジエンゴム成分を含んでいるのに対して、ポリアミド系樹脂などではこのようなエッチング液に選択的に浸食される成分が少なく、表面に凹凸が形成され難いためである。その結果、ポリアミド系樹脂からなる結束バンドでは、めっき触媒を結束バンドの表面内部に十分に付与することができず、無電解めっき法では高導電性を有する結束バンドを製造できていないのが現状である。
【先行技術文献】
【特許文献】
【０００６】
【特許文献１】特開２００２−２７７３号公報
【発明の概要】
【発明が解決しようとする課題】
【０００７】
本発明の目的は、環境負荷の大きな酸化剤を含有するエッチング液を用いたエッチング処理を行わずに触媒成分を結束バンドに付与でき、該触媒成分を付与した結束バンドを無電解めっき処理することにより導電性に優れた結束バンドを安価に製造することができる製造方法を提供することにある。
【課題を解決するための手段】
【０００８】
本発明に係る導電性結束バンドの製造方法は、
ポリアミド系樹脂からなる結束バンドと、めっき触媒となる金属を含有する触媒成分を加圧二酸化炭素に溶解させた加圧流体とを接触させて、前記触媒成分を結束バンドの表面内部に浸透させる浸透工程と、
前記触媒成分を浸透させた結束バンドを、アルコールを含有する無電解めっき液に浸漬して、前記結束バンドを無電解めっきする無電解めっき工程とを有する。
これによれば、加圧二酸化炭素が有する拡散性及び浸透性により、触媒成分を結束バンドの表面内部に導入することができる。従って、環境負荷の大きな六価クロム酸などの酸化剤を含有するエッチング液を用いたエッチング処理を行うことなく、触媒成分をポリアミド系樹脂からなる結束バンドの表面内部に導入することができる。そして、ポリアミド系樹脂はアルコールの浸透性に優れるため、上記触媒成分が導入された結束バンドを、アルコールを含有する無電解めっき液に浸漬すれば、結束バンドの表面内部に導入された触媒成分を利用してめっき反応を生じさせることができる。これにより、優れた導電性を有する結束バンドを安価に製造することができる。
【０００９】
前記アルコールを含有する無電解めっき液は、少なくとも１，３−ブタンジオールを含むことが好ましい。１，３−ブタンジオールの表面張力は、水の表面張力よりも低く、そのためポリアミド系樹脂からなる結束バンドに対する浸透性に優れている。従って、無電解めっき液をポリアミド系樹脂からなる結束バンドの内部に浸透しやすくすることができる。
【００１０】
前記結束バンドは、ポリアミド系樹脂からなるシート材を切り出し加工もしくは打ち抜き加工して作製することができる。結束バンド自体を射出成形により作製するとなると、その形状に合わせた金型が必要となり設備費用が高価となってしまう。これに対して、結束バンド自体をポリアミド系樹脂からなるシート材を切り出し加工もしくは打ち抜き加工することにより作製すれば、ポリアミド系樹脂からなる結束バンドを比較的安価に得ることができる。その結果、最終的な導電性結束バンドを低コストで提供することができる。
【発明の効果】
【００１１】
本発明の製造方法によれば、環境負荷の大きな酸化剤を含有するエッチング液を用いたエッチング処理を行うことなく、触媒成分を結束バンドの表面内部に導入することができる。そして、該触媒成分が付与された結束バンドをアルコールを含有する無電解めっき液を用いて無電解めっき処理することにより、優れた導電性を有する結束バンドを安価に製造することができる。
【図面の簡単な説明】
【００１２】
【図１】本発明の実施の形態に係る樹脂シートから打ち抜き加工された結束バンドの一例を示す平面図である。
【図２】本発明の実施例１に係る浸透工程で用いられる製造装置を示す概略模式図である。
【図３】本発明の実施例１に係る浸透工程で用いられる巻回体を示す概略模式図である。
【図４】本発明の実施例１に係る製造方法により得られた導電性結束バンドの外観及び断面構造の一部を示す概略模式図である。
【発明を実施するための形態】
【００１３】
以下、本発明の実施の形態に係る導電性結束バンドの製造方法について具体的に説明する。
本実施の形態の導電性結束バンドの製造においては、ポリアミド系樹脂からなる結束バンドと、めっき触媒となる金属を含有する触媒成分を加圧二酸化炭素に溶解させた加圧流体とを接触させて、触媒成分を結束バンドの表面内部に浸透させる浸透工程が行われる。
【００１４】
これによれば、加圧二酸化炭素が持つ拡散性及び浸透性により触媒成分を結束バンドの表面内部に導入することができる。すなわち、ポリアミド系樹脂製からなる結束バンドに対しこの加圧二酸化炭素を用いて触媒成分を与えることにより、触媒成分は加圧二酸化炭素に溶解した状態で結束バンドの表面全体から均一に浸透して、結束バンドの表面内部に浸透する。その結果、結束バンドの表面内部に触媒成分が均一に分散される。従って、触媒成分を加圧二酸化炭素に溶解した加圧流体を用いることにより、環境負荷の大きな六価クロム酸などの酸化剤を含有するエッチング液を用いたエッチング処理を行うことなく、触媒成分をポリアミド系樹脂からなる結束バンドに付与することができる。また、加圧二酸化炭素を用いることにより、触媒成分をポリアミド系樹脂からなる結束バンドの表面内部に浸透させることができるため、浸透工程後に、後述するアルコールを含有する無電解めっき液を用いた無電解めっき工程を行うことにより、エッチング液で浸食され難いポリアミド系樹脂からなる結束バンドにも無電解めっき処理によりめっき膜を形成することができる。
【００１５】
ポリアミド系樹脂からなる結束バンドは、電気機器などの配線線材を結束できるものであれば、任意の形状のものを用いることができる。例えば、図１に示すような切り欠き部及び嵌合部を有した形状の結束バンドが挙げられる。この図１に示すような形状の結束バンドは、任意の方法で作製することができる。例えば、押出成形で作製した均一な厚みのポリアミド系樹脂からなるシート材を切り出し加工もしくは打ち抜き加工することにより所定形状の結束バンドを作製することができる。また、所定の内部形状を有する金型を用いて、溶融したポリアミド系樹脂を射出成形することにより結束バンドを作製することもできる。ただし、結束バンド自体をポリアミド系樹脂からなるシート材を切り出し加工もしくは打ち抜き加工で形成することにより、比較的安価に結束バンドを作製することができ、それにより最終的な導電性結束バンドを低コストで提供することができる。
【００１６】
本実施の形態において、ポリアミド系樹脂としては、従来の結束バンドの作製に使用されているものを制限なく使用することができる。このようなポリアミド系樹脂としては、具体的には、例えば、ナイロン６、ナイロン６，６、ナイロン４，６、ナイロン１１、ナイロン１２、ナイロンＭＸＤ６、ナイロン６Ｔ、ナイロン９Ｔ、アラミド樹脂などが挙げられる。これらの中でも、低コストで、製造及び取り扱いの容易さの観点から、ナイロン６（融点：２２５℃）もしくはナイロン６６（融点：２６５℃）が好ましい。
【００１７】
触媒成分としては、浸透工程において加圧二酸化炭素に溶解性を有し、無電解めっき工程においてめっき触媒として作用できる金属を含むものであれば特に制限されない。具体的には、パラジウム、白金、ニッケル、銅、銀などの金属の微粒子、これらの金属を含む錯体、及び金属錯体の酸化物などの変性物が挙げられる。これらの中でも加圧二酸化炭素に対して溶解性に優れる金属錯体が好ましい。このような金属錯体としては、例えば、ビス（シクロペンタジエニル）ニッケル、ビス（アセチルアセトナト）パラジウム（II）、ジメチル（シクロオクタジエニル）プラチナ（II）、ヘキサフルオロアセチルアセトナトパラジウム(II)、ヘキサフルオロアセチルアセトナトヒドレート銅（II）、ヘキサフルオロアセチルアセトナトプラチナ(II)、ヘキサフルオロアセチルアセトナト（トリメチルホスフィン）銀（I）、ジメチル（ヘプタフルオロオクタネジオネート）銀（ＡｇＦＯＤ）などが挙げられる。これらは単独でも複数混合して用いてもよい。これらの中でも、コスト、及び機能面からバランスのとれたパラジウム錯体が好ましい。また、これらの中でも、加圧二酸化炭素に優れた溶解性を有するフッ素を配位子として有する金属錯体が好ましく、フッ素を配位子として有するパラジウム錯体がより好ましい。
【００１８】
加圧二酸化炭素は、液体状態、ガス状態、または超臨界状態の加圧二酸化炭素を用いることができる。加圧二酸化炭素は、臨界点（温度が３１℃以上、圧力が７．３８ＭＰａ以上の超臨界状態）以上に加圧された二酸化炭素を用いてもよいし、臨界点より低圧力で加圧された二酸化炭素を用いてもよい。より具体的には、加圧二酸化炭素の圧力は、５〜３０ＭＰａが好ましく、温度は１０〜１５０℃が好ましい。圧力が５ＭＰａ未満の場合、加圧二酸化炭素の密度が低下する傾向がある。一方、圧力が３０ＭＰａより高い場合、高耐圧の製造装置が必要となり、コスト高となる。また、温度が１０℃未満の場合、触媒成分の分散性が低下する傾向がある。一方、温度が１５０℃より高い場合、製造装置のシールが困難となる傾向がある。また、加圧二酸化炭素の密度は、０．１０〜０．９９ｇ／ｃｍ３が好ましい。
【００１９】
加圧二酸化炭素に触媒成分を溶解させた加圧流体を調製するにあたっては、任意の方法を使用することができる。例えば、ポンプなどの加圧手段により液体二酸化炭素を加圧し、加圧二酸化炭素を触媒成分が投入されている溶解槽に供給し、該触媒成分と加圧二酸化炭素とを混合撹拌することによって加圧二酸化炭素に触媒成分を溶解させた加圧流体を調製することができる。
【００２０】
触媒成分をポリアミド系樹脂からなる結束バンドに浸透させる方法は、結束バンドの表面内部に触媒成分を浸透させることができれば特に限定されない。具体的には、例えば、高圧容器内でポリアミド系樹脂からなる結束バンドに加圧流体を接触させるバッチ法が挙げられる。この場合、加圧二酸化炭素が通過しやすい無機物から形成されているセパレータ上に複数の結束バンドを、各結束バンドが互いに接触しないように等間隔に配置し、これを巻回した巻回体を高耐圧の高圧容器に収容して、結束バンドと加圧流体とを接触させることにより、触媒成分を結束バンドの表面内部に浸透させてもよい。前記の無機物から形成されているセパレータとしては、例えば、アルミ製のメッシュシート、ＳＵＳ製のメッシュシート、ガラスクロスなどが挙げられる。加圧流体はこれらのセパレータを通過できるので、拡散性の高い加圧流体がセパレータを介して結束バンドの全面に均一に拡散して浸透する。これにより、得られる結束バンドへのダメージを低減できるとともに、凝集の少ない状態で結束バンドの表面内部に触媒成分を浸透させることができる。
【００２１】
なお、ポリアミド系樹脂からなる結束バンドに浸透させた触媒成分は、金属錯体や金属錯体の変性物の状態であってもよいが、めっき触媒としての触媒活性を高めるためにこれらの触媒成分をメタル化することが好ましい。このようなメタル化は任意の方法を使用することができる。例えば、浸透工程前に、ポリアミド系樹脂からなる結束バンドに予め還元剤を含有する還元水溶液を浸透させておき、浸透工程後に、高圧容器を低温度（例えば、４０〜６０℃）に保って還元剤で金属錯体などを還元することにより、浸透させた触媒成分をメタル化してもよい。また、浸透工程において、低温度（例えば、４０〜６０℃）の高圧容器内でポリアミド系樹脂からなる結束バンドに金属錯体などの触媒成分を浸透させた後、高圧容器を金属錯体などの還元温度以上（例えば、１２０〜１５０℃）に加熱することにより、金属錯体などの触媒成分をメタル化してもよい。さらには、浸透工程後、無電解めっき工程前に、触媒成分を浸透させたポリアミド系樹脂からなる結束バンドを、還元剤を含有する還元水溶液に浸漬させる還元処理を行うことにより、金属錯体などの触媒成分をメタル化してもよい。
【００２２】
前記還元剤としては、無電解めっき液に用いられる還元剤と同様のものを用いることが好ましい。具体的には、例えば、次亜リン酸、次亜リン酸ナトリウム、ジメチルアミンボラン、ヒドラジン、ホルムアルデヒド、水素化ホウ素ナトリウム、及びフェノール類からなる群から選択される少なくとも１種が挙げられる。特に、ニッケル−リンめっき膜を形成する場合には、還元剤は、次亜リン酸、及び次亜リン酸ナトリウムからなる群から選ばれる少なくとも１種が好ましい。また、還元水溶液は、ポリアミド系樹脂からなる結束バンドへの浸透性を向上するために、アルコールを含有してもよい。ただし、アルコールの含有量が多くなりすぎると、還元剤の溶解度が低下する。このため、還元水溶液中のアルコールの含有量は５０ｖｏｌ％未満が好ましい。
【００２３】
なお、無電解めっき工程前に、触媒成分を浸透させたポリアミド系樹脂からなる結束バンドを還元剤を含有する還元水溶液に浸漬させるようにすれば、次に述べる無電解めっき工程においてアルコールを含有した無電解めっき液の浸透を補助することができる点でも有利である。
【００２４】
次に、上記のようにして触媒成分を浸透させた結束バンドを、アルコールを含有する無電解めっき液に浸漬して、前記結束バンドを無電解めっきする無電解めっき工程が行なわれる。
【００２５】
これによれば、無電解めっき液にアルコールを含有させることで無電解めっき液の表面張力が低下するので、常圧下の無電解めっき処理であっても、無電解めっき液が結束バンドの表面内部まで浸透する。また、アルコールはめっき膜の成長を遅らせる還元剤として作用するので、結束バンドの表面部分に無電解めっき液が浸透し始めた時点で、最表面におけるめっき反応を遅らせることができる。その結果、この製造方法によれば、結束バンドの表面内部から成長した高い密着強度を有するめっき膜を形成することができる。
【００２６】
無電解めっき液と混合されるアルコールは、任意であるが、ポリアミド系樹脂への浸透性の観点から低い表面張力を有するものが好ましい。例えば、２０℃において、水の表面張力（７３ｄｙｎ／ｃｍ）よりも低い表面張力を有するアルコールが好ましく、さらには、５０ｄｙｎ／ｃｍ以下の表面張力を有するアルコールが好ましい。このようなアルコールとしては、例えば、エタノール（２２．３ｄｙｎ／ｃｍ）、２−プロパノール（２３．８ｄｙｎ／ｃｍ）、エチレングリコール（４６．５ｄｙｎ／ｃｍ）、２−メトキシエタノール（３１．８ｄｙｎ／ｃｍ）、２−エトキシエタノール（２８．２ｄｙｎ／ｃｍ）、１−メトキシ−２−プロパノール（２７．１ｄｙｎ／ｃｍ）、１−エトキシ−２−プロパノール（２５．９ｄｙｎ／ｃｍ）、１，３−ブタンジオール（３７．８ｄｙｎ／ｃｍ）、ｎ−ブチルアルコール（２４．６ｄｙｎ／ｃｍ）、ｔｅｒｔ−ブチルアルコール（１９．４５ｄｙｎ／ｃｍ）、２（２−メトキシプロポキシ）プロパノール（２８．８ｄｙｎ／ｃｍ）などが挙げられる。これらは単独でも複数混合して用いてもよい。
【００２７】
無電解めっき処理においては、めっき反応を促進するために、無電解めっき液を加温することが好ましい。加温する場合、無電解めっき液の温度は、めっき液の種類により異なるが、６０〜９０℃が好ましい。また、この場合、製造上の安全性を考慮すると、加温時の無電解めっき液の温度よりも高い沸点及び引火点を有するアルコールが好ましい。
【００２８】
上記のような低表面張力、高沸点及び高引火点を満足するアルコールとしては、例えば、１，３−ブタンジオール（表面張力：３７．８ｄｙｎ／ｃｍ，沸点：２０７．５℃，引火点：１２１℃）、ｎ−ブチルアルコール（表面張力：２４．６ｄｙｎ／ｃｍ，沸点：１１７．７℃，引火点：３８．０℃）、２−メトキシエタノール（表面張力：３１．８ｄｙｎ／ｃｍ，沸点：１２４．６℃，引火点：４３℃）、１−エトキシ−２−プロパノール（表面張力：２５．９ｄｙｎ／ｃｍ，沸点：１３２．２℃，引火点：４３℃）、２（２−メトキシプロポキシ）プロパノール（表面張力：２８．８ｄｙｎ／ｃｍ，沸点：１９０．０℃，引火点：７４℃）などが挙げられる。これらは単独でも複数混合して用いてもよい。これらの中でも、高い引火点を有するとともに、浸透性に優れ、高い密着力を有するめっき膜を形成できる１，３−ブタンジオールがより好ましい。
【００２９】
無電解めっき液中のアルコールの含有量は任意であるが、２０〜６０ｖｏｌ％が好ましい。アルコールの含有量が２０ｖｏｌ％より少ないとポリアミド系樹脂からなる結束バンドへの浸透性が低下しやすい。一方、アルコールの含有量が６０ｖｏｌ％より多いと無電解めっき液中でアルコールが分離しやすくなる。
【００３０】
無電解めっき液の種類は任意であり、公知のめっき液を用いることができる。例えば、ニッケル−リンめっき液、ニッケル−ホウ素めっき液、銅めっき液、銀めっき液、コバルトめっき液、パラジウムめっき液などを用いることができる。これらの中でも、高い密着性が得られるニッケル−リンめっき液が好ましい。なお、上記アルコールを含有する無電解めっき液を用いた無電解めっき処理を行った後、さらにその無電解めっき膜の上に、従来の水系の無電解めっき液を用いた無電解めっき膜または／および従来の電解めっき膜を積層してもよい。電解めっきの種類は任意であり、例えば、銅めっき、ニッケルめっき、銀めっき、亜鉛めっきなどが挙げられる。
【００３１】
以下、本発明について実施例を挙げてさらに詳細に説明するが、本発明はこれら実施例に限定されるものではない。
【実施例】
【００３２】
［実施例１］
本実施例では、ポリアミド系樹脂からなる結束バンドの表面内部に触媒成分を浸透させた後、無電解めっき処理して結束バンドに無電解下地めっき膜を形成し、さらにこの無電解下地めっき膜を形成した結束バンドを電解めっき処理して電解めっき膜を形成することにより、導電性結束バンドを製造した。なお、ポリアミド系樹脂製の結束バンドには、押出成形で作製されたナイロン６製の樹脂シート（アラム社製，厚み：０．３ｍｍ）を、打ち抜き刃を備えた打ち抜き機を使用して、図１に示すような切り欠き部及び嵌合部を有する形状に加工したものを用いた。
【００３３】
（前処理）
最初に、結束バンドの表面を膨潤させるとともに、浸透工程において付与する金属錯体の触媒活性を高める目的で、７０℃の還元水溶液にナイロン６製の結束バンドを、５分間浸漬させた。還元水溶液には、５ｖｏｌ％の次亜リン酸と、水及び１，３−ブタンジオールの混合溶媒（水と１，３−ブタンジオールの体積比：１／１）とを混合し、この混合液を水酸化ナトリウムによりｐＨが７になるよう調整した水溶液を用いた。
【００３４】
（浸透工程）
次に、上記のようにして前処理した結束バンドと、触媒成分としての金属錯体を加圧二酸化炭素に溶解させた加圧流体とを、バッチ処理により接触させて、結束バンドの表面内部に金属錯体を浸透させた。金属錯体には、ヘキサフルオロアセチルアセトナトパラジウム（ＩＩ）錯体を用いた。
【００３５】
図２は、この浸透工程に用いられた製造装置の概略模式図を示す。図２に示すように、この製造装置は、加圧二酸化炭素を高圧容器１１に供給するための流体供給部１００と、金属錯体を加圧二酸化炭素に溶解させた加圧流体とナイロン６製の結束バンドとを接触させ、触媒成分の金属錯体を前記結束バンドに浸透させるための高圧処理部２００とを備えている。
【００３６】
流体供給部１００は、２本の液体二酸化炭素ボンベ３１，３２と、液体二酸化炭素を所定の圧力に加圧して、加圧二酸化炭素を供給するためのポンプ５０と、バッファ容器５１とを備えている。また、液体二酸化炭素ボンベ３１，３２とポンプ５０とを接続する配管には、圧力計６０が配設されており、バッファ容器５１と高圧処理部２００とを接続する配管には、上流側から順に、減圧弁５６、圧力計６１、及び自動弁５７が配設されている。
【００３７】
加圧二酸化炭素を高圧処理部２００に供給する際には、液体二酸化炭素ボンベ３１，３２の手動バルブ４１，４２を開放し、温調された配管を通過させて液体二酸化炭素をガス化させた後、圧力計６０で検知される圧力が所定の圧力となるようにポンプ５０によって二酸化炭素を昇圧する。これにより、バッファ容器５１内に所定圧力の加圧二酸化炭素が供給される。また、バッファ容器５１内に供給された加圧二酸化炭素は、所定温度になるように温調された後、減圧弁５６で所定圧力になるように減圧され、自動弁５７を開放することにより、高圧処理部２００に供給される。本実施例では、液体二酸化炭素ボンベ３１，３２から圧力６ＭＰａ、常温（２５℃）の液体二酸化炭素を吸引し、４０℃に温調された配管によりガス化した。そして、ガス化した二酸化炭素をポンプ５０によって圧力２０ＭＰａの超臨界状態の加圧二酸化炭素とし、これを５０℃に温調されたバッファ容器５１に供給した。さらに、２０ＭＰａの超臨界状態の加圧二酸化炭素を圧力計６１の表示が圧力１５ＭＰａになるように減圧弁５６で減圧した後、高圧処理部２００に加圧二酸化炭素を供給した。
【００３８】
高圧処理部２００は、前記結束バンドと前記加圧流体とを接触させるための高圧容器１１を備えている。図２及び図３に示すように、高圧容器１１内には、複数の結束バンド１（前記前処理後のもの）を内部に有する巻回体１４が収容されている。この巻回体１４は、アルミ製のメッシュセパレータ１３の一面に、複数の結束バンド１を互いに接触しないように等間隔に配置し、これを多数の貫通孔を有する円筒体１２に巻回して作製されたものである。この巻回体１４は、高圧容器１１内の中心部に配設された多数の貫通孔を有する円筒状の支持部材６４に挿入されている。図２に示すように、高圧容器１１の下部には流体供給口６５が、高圧容器１１の上部には流体排出口６６が設けられており、これら流体供給口６５と流体排出口６６とは、流体供給部１００と接続されている接続部から供給される加圧流体が高圧容器１１内を循環するよう循環管路２１によって接続されている。循環管路２１の流体供給口６５の手前には、上流側から順に、循環管路２１内で加圧流体を循環させるための循環ポンプ５２と、触媒成分が収容された溶解槽５９とが配設されている。また、循環ポンプ５２と溶解槽５９とを接続する循環管路２１は、排出管路２２と接続されており、該排出管路２２には、圧力計６２、自動弁６３、及び背圧弁６７が配設されている。従って、流体供給部１００から加圧二酸化炭素が供給されると、循環ポンプ５２により加圧二酸化炭素が溶解槽５９に供給され、溶解槽５９で金属錯体が溶解されて、金属錯体を含有する加圧流体が高圧容器１１内に供給される。このとき、背圧弁６７は所定圧力に設定され、循環管路２１内の加圧流体の圧力が低下すると、自動弁５７から加圧二酸化炭素が補充される。一方、循環管路２１内の加圧流体の圧力が所定圧力より高い場合、加圧流体が排出管路２２から排出される。これにより、高圧容器１１内及び循環管路２１内の圧力が一定に維持される。本実施例では、背圧弁６７の圧力を加圧二酸化炭素の圧力と同じ１５ＭＰａに設定し、高圧容器１１内及び循環管路２１内の圧力が１５ＭＰａに維持された状態で循環ポンプ５２を駆動して逆止弁５８の方向に加圧流体を数分間循環させた。そして、溶解槽５９内の金属錯体を加圧二酸化炭素により溶解し、５０℃に温調された高圧容器１１内に加圧流体を１０分間供給して、前記結束バンド１に金属錯体を浸透させた。さらに、高圧容器内の温度を５０℃で６０分間保持した後、自動弁５７を閉鎖し、自動弁６３を開放することで高圧容器１１内の加圧二酸化炭素を排出し、結束バンド１を取り出した。
【００３９】
（無電解めっき工程）
次に、前記浸透工程により触媒成分を表面内部に浸透させた結束バンドを常圧下で無電解めっき処理した。本実施例では、まず、１，３−ブタンジオールを含有する無電解ニッケル−リンめっき液（１，３−ブタンジオールの含有量：４５ｖｏｌ％）を開放容器内に投入し、常圧下、７０℃に加熱した。この無電解めっき液に触媒成分を表面内部に浸透させた結束バンドを１０分間浸漬して無電解めっき処理を行った。なお、無電解めっき液の原液には、奥野製薬工業社製のニコロンＤＫを用いた。
【００４０】
このアルコールを含有した無電解ニッケルーリンめっき液で形成した無電解めっき膜は抵抗値が大きく、後の電解めっきが困難となることから、水系の無電解めっき液を用いて、さらに無電解めっき処理を行なった。具体的には、アルコールを含有しない無電解ニッケル−リンめっき液（上記のアルコールを含有する無電解めっき液中のアルコールを水に代替した無電解めっき液）を開放容器内に投入し、常圧下で、７０℃に加熱した無電解めっき液に、上記の無電解めっき処理後の結束バンドを浸漬して無電解めっき処理を行った。
【００４１】
以上の無電解めっき処理により、ナイロン６からなる結束バンド表面に約２μｍの厚さを有する無電解ニッケル−リンめっき膜（無電解下地めっき）を形成した。
【００４２】
（電解めっき工程）
次に、無電解下地めっき処理を形成した結束バンドを常圧下で電解めっき処理した。本実施例では、硫酸銅電解めっき液（硫酸銅：２００ｇ／Ｌ、硫酸：５０ｇ／Ｌ）を開放容器内に投入し、常圧下、室温（２０〜２５℃）で、電解めっき液に、無電解下地めっきを施した結束バンドを浸漬して、約１０分間通電して電解めっき処理を行った。以上の電解めっき処理により、無電解下地めっき処理を施した結束バンド表面に１〜２μｍの銅めっき膜を形成した。
【００４３】
以上の方法で図４に示すように、ナイロン６からなる樹脂表面に、無電解めっき膜（ニッケル−リンめっき膜）と電解めっき膜（銅めっき膜）とからなる金属膜が形成された導電性結束バンドを作製した。
【００４４】
［実施例２］
無電解めっき工程において、１，３−ブタンジオールに代えて、２−メトキシエタノールを用いた以外は、実施例１と同様にして導電性結束バンドを作製した。
【００４５】
［比較例１］
無電解めっき工程において、アルコールを含有しない無電解めっき液のみを用いた以外は、実施例１と同様にして無電解めっき処理を行ったが、形成された無電解めっき膜は密着力が非常に乏しく、容易に剥離したため、所望の導電性結束バンドを得ることができなかった。
【００４６】
以上のようにして作製した各導電性結束バンドの抵抗値及びめっき膜の密着力を以下の方法により測定した。この結果を、表１に示す。
【００４７】
〔抵抗値〕
各実施例の導電性結束バンド５個の抵抗値を、抵抗測定機（三菱化学社製，ロレスターＧＰ）により、室温下で測定した。
【００４８】
〔密着力〕
各実施例の導電性結束バンド５個について、ピール試験を行い金属膜の密着力を評価した。剥離用テープとして、セロハン粘着テープ（ニチバン（株）製）を用い、指の腹で金属膜にテープを密着後、テープを剥離した。剥離後に、金属膜の剥離がない場合を、○、一部剥離する場合を、△として評価した。
【００４９】
【表１】
2010280416.tif 000003
【００５０】
上記表１に示すように、本実施例で作製した導電性結束バンドは、低抵抗値を有していることが分かる。市販の導電性結束バンドの抵抗値は、１０２〜１０３Ω／□であることから、本実施例によれば、無電解めっき法により、従来よりも抵抗の低い、優れた導電性を有する結束バンドを形成できることが確認された。また、無電解めっき液のアルコールとして１，３−ブタンジオールを用いた場合、より高い密着力を有する無電解めっき膜を形成できることが分かる。
【００５１】
さらに、本実施例の導電性結束バンドは、柔軟性も十分確保できており、配線等を結束しても金属膜に剥がれが生じないことが確認された。
【符号の説明】
【００５２】
１  結束バンド
１１  高圧容器
１２  円筒体
１３  セパレータ
１４  巻回体
２１  循環管路
２２  排出管路
３１，３２  液体二酸化炭素ボンベ
４１，４２  手動バルブ
５０  ポンプ
５１  バッファ容器
５２  循環ポンプ
５６  減圧弁
５７  自動弁
５８  逆止弁
５９  溶解槽
６０  圧力計
６１  圧力計
６２  圧力計
６３  自動弁
６４  支持部材
６５  流体供給口
６６  流体排出口
６７  背圧弁
１００  流体供給部
２００  高圧処理部
【図１】
2010280416.tif 000004
【図２】
2010280416.tif 000005
【図３】
2010280416.tif 000006
【図４】
2010280416.tif 000007